(57)【要約】  一態様において、磁性層形成前の基板表面の平滑性を向上させ、歩留まり良くメディア化可能なハードディスク用基板を得ることができるアルミニウム製プラッタの製造方法の提供。  本開示は、一態様において、下記工程１及び２を含む、アルミニウム製プラッタの製造方法に関する。  工程１：下記式（Ｉ）で表される構造を少なくとも１つ有する化合物であって、分子量が５０以上１００,０００以下の化合物（成分Ａ）を含有する組成物を、Ｎｉ−Ｐメッキされたアルミニウム合金基板の基板表面に接触させる工程。  工程２：工程１で得られた基板上に磁性層を形成する工程。2019130516.tif 000016
2019130516.tif 000002
【特許請求の範囲】
【請求項１】
下記工程１及び２を含む、アルミニウム製プラッタの製造方法。
工程１：下記式（Ｉ）で表される構造を少なくとも１つ有する化合物であって、分子量が５０以上１００,０００以下の化合物（成分Ａ）を含有する組成物を、Ｎｉ−Ｐメッキされたアルミニウム合金基板の基板表面に接触させる工程。
工程２：工程１で得られた基板上に磁性層を形成する工程。
【化１】
2019130516.tif 000013
式（Ｉ）中、Ｒ1は、エチレン基、プロピレン基、及びイソプロピレン基から選ばれる少なくとも１種であり、*は、結合手を示す。
【請求項２】
前記工程１が、前記成分Ａを含有する組成物を基板に接触させ、水系溶媒ですすぎ、乾燥させる工程である、請求項１に記載のアルミニウム製プラッタの製造方法。
【請求項３】
前記成分Ａを含有する組成物が水溶液である、請求項１又は２に記載のアルミニウム製プラッタの製造方法。
【請求項４】
前記Ｎｉ−Ｐメッキされたアルミニウム合金基板が、研磨直後よりも平滑性が低下したＮｉ−Ｐメッキされたアルミニウム合金基板である、請求項１から３のいずれかに記載のアルミニウム製プラッタの製造方法。
【請求項５】
前記成分Ａを含有する組成物が、磁性層が形成される基板表面を平滑化するための平滑化剤組成物である、請求項１から４のいずれかに記載のアルミニウム製プラッタの製造方法。
【請求項６】
前記成分Ａは、下記式（ＩＩ）で表される化合物及びポリエチレンイミンから選ばれる少なくとも１種である、請求項１から５のいずれかに記載のアルミニウム製プラッタの製造方法。
【化２】
2019130516.tif 000014
式（ＩＩ）中、Ｒ1は、エチレン基、プロピレン基、及びイソプロピレン基から選ばれる少なくとも１種であり、Ｒ2及びＲ3は、それぞれ独立に、水素原子、メチル基、エチル基、ヒドロキシメチル基、ヒドロキシエチル基、ヒドロキシプロピル基、アミノエチル基、アミノプロピル基、及び−（ＣＨ2）2ＮＨ（ＣＨ2）2ＮＨ2基から選ばれる少なくとも１種である。
【請求項７】
前記成分Ａを含有する組成物のｐＨが、９以上１４以下である、請求項１から６のいずれかに記載のアルミニウム製プラッタの製造方法。
【請求項８】
前記成分Ａを含有する組成物のｐＨが、１１．８以上１４以下である、請求項１から７のいずれかに記載のアルミニウム製プラッタの製造方法。
【請求項９】
前記成分Ａを含有する組成物が、さらに、キレート剤（成分Ｂ）を含有する、請求項１から８のいずれかに記載のアルミニウム製プラッタの製造方法。
【請求項１０】
前記成分Ａを含有する組成物が、芳香族スルホン酸基を有する化合物、アニオン性界面活性剤、ノニオン性界面活性剤、及び研磨材から選ばれる少なくとも１種を実質的に含まない、請求項１から９のいずれかに記載のアルミニウム製プラッタの製造方法。
【請求項１１】
前記成分Ａを含有する組成物が、キレート剤（成分Ｂ）、水（成分Ｃ）、及び成分Ａ以外のアルカリ剤（成分Ｄ）を更に含み、
前記組成物が、成分Ａ、成分Ｂ、成分Ｃ及び成分Ｄからなる、請求項１から１０のいずれかに記載のアルミニウム製プラッタの製造方法。
【請求項１２】
工程１における基板が、基板表面が酸化した基板である、請求項１から１１のいずれかに記載のアルミニウム製プラッタの製造方法。
【請求項１３】
工程１における基板が、研磨後１時間以上経過した基板である、請求項１から１２のいずれかに記載のアルミニウム製プラッタの製造方法。
【請求項１４】
工程２の直前に工程１を行う、請求項１から１３のいずれかに記載のアルミニウム製プラッタの製造方法。
【請求項１５】
工程１と工程２とをこの順に連続して行う、請求項１から１４のいずれかに記載のアルミニウム製プラッタの製造方法。
【請求項１６】
磁性層が形成される基板表面を平滑化するための平滑化剤組成物であって、
下記式（Ｉ）で表される構造を少なくとも１つ有する化合物であって、分子量が５０以上１００,０００以下の化合物（成分Ａ）を含有する、平滑化剤組成物。
【化３】
2019130516.tif 000015
式（Ｉ）中、Ｒ1は、エチレン基、プロピレン基、及びイソプロピレン基から選ばれる少なくとも１種であり、*は、結合手を示す。
【請求項１７】
請求項１６に記載の平滑化剤組成物を用いて基板表面を平滑化する平滑化方法。
【発明の詳細な説明】
【技術分野】
【０００１】
本開示は、アルミニウム製プラッタの製造方法、平滑化剤組成物、及び平滑化方法に関する。
【背景技術】
【０００２】
近年、パーソナルコンピュータや各種電子デバイスにおいては動画や音声等の大きなデータが扱われるようになり、大容量の情報記録装置が必要となっている。その結果、情報記録媒体に対する高記録密度化の要求が年々高まっている。これに対応するべく、ハードディスクでは、垂直磁気記録方式の採用、量産化が進められている。垂直磁気記録方式において、情報記録媒体用基板（以下、「ハードディスク用基板」ともいう）には、現在の基板と比較して基板表面の平滑性がより高いレベルで求められている。これは、高記録密度化のため磁性体を微小化せざるおえなくなり、微小化による磁性体の磁力低下に伴い、記録読み取り用ヘッドをハードディスク用基板に対して、更に近接させる必要があり、従来では問題にならなかった基板表面の微小な凹凸が情報記録装置の信頼性低下や不良率増加に影響するようになったためである。従って、ハードディスク用基板表面の高い平滑性及び高い清浄度が求められてきている。【０００３】
ハードディスク用基板に用いられる材料としては、表面にニッケル−リンメッキを施したアルミニウム、ガラス等がある。アルミニウムはガラスより、加工性に富んでいることから製造費用を抑えることが可能であり、汎用的に使用されている。【０００４】
特許文献１には、特定のアクリル酸系共重合化合物および／又はその塩（成分(Ａ)）と、ポリアミン（成分（Ｂ））と、水（成分(Ｃ)）と、を含有し、実質的に非イオン性界面活性剤を含有せず、前記成分(Ｃ)以外の成分の重量の総和における前記成分（Ｂ）の含有量は３０〜９５重量％であり、前記成分(Ａ)と前記成分(Ｂ)の重量比｛成分(Ａ)/成分(Ｂ)｝が０．０４〜０．８である、Ｎｉ−Ｐ含有層を有するハードディスク用基板用洗浄剤組成物が開示されている。【０００５】
特許文献２には、アニオン性界面活性剤（Ａ）及び／又はキレート剤（Ｂ）を含有してなる磁気ディスク基板用洗浄剤であって、磁気ディスク基板用洗浄剤の重量に基づくアルカリ金属カチオンの含有率が１００ｐｐｍ以下であり、洗浄剤を５重量％に希釈した液の２５℃におけるｐＨが７．０〜１２．５であるスクラブ洗浄工程において使用される磁気ディスク基板用洗浄剤が開示されている。【０００６】
特許文献３には、（Ａ）成分：アルカリ金属の水酸化物を０．０１〜５．００質量％、（Ｂ）成分：１−ヒドロキシエタン−１，１−ジホスホン酸および／またはその塩を０．１０〜２０．００質量％、（Ｃ）成分：ポリオキシエチレンアルキルエーテル硫酸塩を０．０５〜１０．００質量％含有し、界面活性剤の含有量が１．００質量％未満であることを特徴するハードディスク基板用洗浄剤組成物が開示されている。【０００７】
特許文献４には、水溶性アミン（Ａ）を含む電子材料基板用洗浄液であって、該洗浄液の２５℃におけるｐＨが１０．５〜１１．６であり、かつ（水溶性アミン濃度＋０．６１）／洗浄液のｐＨ≧０．０５９の条件式を満たすことを特徴とする電子材料基板用洗浄液が開示されている。
【先行技術文献】
【特許文献】
【０００８】
【特許文献１】特開２０１０−２５７５１０号公報
【特許文献２】特開２０１５−６３６７７号公報
【特許文献３】特開２０１１−４６８０７号公報
【特許文献４】特開２０１７−５００３９号公報
【発明の概要】
【発明が解決しようとする課題】
【０００９】
基板表面の高い平滑性を得るために研磨工程にて精密な研磨を行っているが、研磨直後は平滑であっても、基板表面に磁性層が形成される（以下、「メディア化」ともいう）までの保管中や輸送中に、異物の付着や基板表面の酸化により、平滑性が低下してしまうことがある。【００１０】
そこで、本開示は、一態様において、磁性層形成前の基板表面の平滑性を向上させ、歩留まり良くメディア化可能なハードディスク用基板を得ることができるアルミニウム製プラッタの製造方法を提供する。
【課題を解決するための手段】
【００１１】
本開示は、一態様において、下記工程１及び２を含む、アルミニウム製プラッタの製造方法に関する。
工程１：下記式（Ｉ）で表される構造を少なくとも１つ有する化合物であって、分子量が５０以上１００,０００以下の化合物（成分Ａ）を含有する組成物を、Ｎｉ−Ｐメッキされたアルミニウム合金基板の基板表面に接触させる工程。
工程２：工程１で得られた基板上に磁性層を形成する工程。
【化１】
2019130516.tif 000003
式（Ｉ）中、Ｒ1は、エチレン基、プロピレン基、及びイソプロピレン基から選ばれる少なくとも１種であり、*は、結合手を示す。【００１２】
本開示は、その他の態様において、磁性層が形成される基板表面を平滑化するための平滑化剤組成物であって、
式（Ｉ）で表される構造を少なくとも１つ有する化合物であって、分子量が５０以上１００,０００以下の化合物（成分Ａ）を含有する、平滑化剤組成物に関する。
【化２】
2019130516.tif 000004
式（Ｉ）中、Ｒ1は、エチレン基、プロピレン基、及びイソプロピレン基から選ばれる少なくとも１種であり、*は、結合手を示す。【００１３】
本開示は、その他の態様において、本開示に係る平滑化剤組成物を用いて基板表面を平滑化する平滑化方法に関する。
【発明の効果】
【００１４】
本開示によれば、一態様において、磁性層形成前の基板表面の平滑性を向上させ、歩留まり良くメディア化可能なハードディスク用基板を得ることができる。
【発明を実施するための形態】
【００１５】
本開示は、研磨直後よりも平滑性が低下した基板表面を、所定の化合物（成分Ａ）を含む平滑化剤組成物を用いて平滑化することにより、磁性層形成前の基板表面の平滑性を向上でき、歩留まり良くメディア化可能なハードディスク用基板を得ることができるという知見に基づく。
【００１６】
すなわち、本開示は、一態様において、下記工程１及び２を含む、アルミニウム製プラッタの製造方法（以下、「本開示に係る製造方法」ともいう）に関する。
工程１：上記式（Ｉ）で表される構造を少なくとも１つ有する化合物であって、分子量が５０以上１００,０００以下の化合物（成分Ａ）を含有する組成物（以下、「本開示に係る組成物」ともいう）を、Ｎｉ−Ｐメッキされたアルミニウム合金基板の基板表面に接触させる工程。
工程２：工程１で得られた基板上に磁性層を形成する工程。
【００１７】
本開示の効果が発現するメカニズムの詳細は明らかではないが以下のように推定される。
アルミニウム製ハードディスク用基板は、ガラス製基板とは異なり、基板表面にメッキされたニッケルリン非晶質層が、大気に触れると空気中の酸素と反応し酸化され、表面のニッケルリン比率のムラや凹凸の影響で不均一な表面となり、表面平滑性が低下する傾向にある。
一般に、ハードディスク用基板の基となる基材が、形状加工工程、粗研削工程、精研削工程、粗研磨工程、仕上げ研磨工程等を経ることにより、ハードディスク用基板を製造できる。各工程の間には洗浄工程が含まれることがある。そして、ハードディスク用基板は、仕上げ研磨工程又は最終の洗浄工程の後に一度完全に乾燥され、その後、プラッタ製造工程において、基板表面に磁性層が形成され、磁気ハードディスク（プラッタ）となる。通常、研磨工程及び洗浄工程とプラッタ製造工程とは別工場で行われるため、仕上げ研磨工程又は最終の洗浄工程の後に得られるハードディスク用基板は、保管及び／又は輸送工程を経て、プラッタ製造工程に運ばれる。
研磨直後のハードディスク用基板（例えば、仕上げ研磨工程又は最終の洗浄工程後に得られるハードディスク用基板）は、基板表面の平滑性が高いが、プラッタ製造工程に運ばれるまでの保管及び／又は輸送中に基板表面が空気中の酸素によって酸化されて不均一な酸化膜が形成され、平滑性が低下することがある。また、保管又は輸送中に付着する埃等の異物により平滑性が低下することもある。このように、プラッタ製造工程へと運ばれた基板は、研磨直後の基板表面と比較して平滑性が低下する傾向にある。基板表面の平滑性が低下すると、プラッタ製造工程において、磁性層が均一に形成されにくく、ハードディスク用基板としての記録密度が低下してしまい、さらに凹凸の影響で磁気ヘッドと衝突して記録の読み書きが不完全な不良品となってしまい、生産歩留まりを低下させてしまうと考えられる。
これに対し、本開示では、組成物に含まれる特定の成分Ａ中の窒素原子、特にアミノ基が基板表面に形成された酸化ニッケルを還元し、酸化ニッケルを組成物中へ溶解する。これにより、磁性層形成前の基板表面の平滑性低下の原因の一つである基板表面の酸化膜が除去され、平滑な表面が再生又は形成されると推測される。
また、成分Ａは、２個以上の窒素原子を有することから、窒素原子がニッケルのような多価金属イオンとなる金属と配位結合して、５員環又は６員環といった環状構造を有するキレートを形成すると考えられる。キレート構造が５員環や６員環といった環状構造であると安定であることから、酸化ニッケルの溶解が促進され、酸化膜がより効果的に除去されると考えられる。
さらに、磁性層形成前の基板表面の平滑性低下の原因の一つである基板表面に付着した埃等の異物に成分Ａが吸着し、基板表面と異物間に電荷反発を生じさせ、異物が基板表面から除去されると推測される。
本開示に係る組成物がキレート剤（成分Ｂ）をさらに含有する場合、上述した酸化ニッケルの還元がより効果的に生じる、あるいは溶解したニッケルをキレートし組成物中へ安定に保持させることができ、基板表面の異物除去も向上できると考えられる。
但し、本開示は、これらのメカニズムに限定して解釈されなくてよい。
【００１８】
＜組成物＞
［成分Ａ］
本開示に係る組成物に含まれる成分Ａは、下記式（Ｉ）で表される構造を少なくとも１つ有する化合物であって、分子量が５０以上１００,０００以下の化合物である。成分Ａは、単独あるいは２種以上を混合して用いてもよい。
【００１９】
【化３】
2019130516.tif 000005
【００２０】
式（Ｉ）中、Ｒ1は、エチレン基、プロピレン基、及びイソプロピレン基から選ばれる少なくとも１種であり、*は、結合手を示す。*は、一又は複数の実施形態において、他の構成又は他の原子との結合手を示す。他の構成としては、例えば、有機基が挙げられる。他の原子としては、例えば、水素原子、ハロゲン原子、及び金属から選ばれる少なくとも１種が挙げられる。*は、結合位置、結合部位、又は結合点と呼ばれることもある。
【００２１】
成分Ａは、平滑性向上の観点から、分子内の窒素原子数は２個以上であることが好ましく、そして、酸化ニッケルの溶解性の観点から、１３００個以下が好ましく、１０００個以下がより好ましく、１００個以下が更に好ましく、１０個以下が更に好ましく、４個以下がより更に好ましい。
【００２２】
成分Ａは、平滑性向上の観点から、分子内のアミノ基数は１個以上であることが好ましく、２個以上がより好ましく、そして、酸化ニッケルの溶解性の観点から、５００個以下が好ましく、３０個以下がより好ましく、１０個以下が更に好ましい。
【００２３】
成分Ａとしては、平滑性向上の観点から、式（ＩＩ）で表される化合物及びポリエチレンイミンから選ばれる少なくとも１種であることが好ましい。
【００２４】
【化４】
2019130516.tif 000006
【００２５】
式（ＩＩ）中、Ｒ1は、エチレン基、プロピレン基、及びイソプロピレン基から選ばれる少なくとも１種であり、Ｒ2及びＲ3は、それぞれ独立に、水素原子、メチル基、エチル基、ヒドロキシメチル基、ヒドロキシエチル基、ヒドロキシプロピル基、アミノエチル基、アミノプロピル基、及び−（ＣＨ2）2ＮＨ（ＣＨ2）2ＮＨ2基から選ばれる少なくとも１種である。
【００２６】
成分Ａの式（ＩＩ）で表される化合物としては、例えば、Ｎ−（β−アミノエチル）エタノールアミン、Ｎ−（β−アミノエチル）イソプロパノールアミン等のアミノアルコール類、エチレンジアミン、Ｎ-エチルエチレンジアミン、１，２-プロパンジアミン、１，３-プロパンジアミン、Ｎ,Ｎ-ビス（アミノプロピル）メチルアミン、ジエチレントリアミン、トリエチレンテトラミン等のアミン類が挙げられる。
【００２７】
成分Ａは、一又は複数の実施形態において、平滑性向上の観点から、Ｎ−（β−アミノエチル）エタノールアミン、Ｎ−（β−アミノエチル）イソプロパノールアミン、エチレンジアミン、Ｎ-エチルエチレンジアミン、１，２-プロパンジアミン、１，３-プロパンジアミン、ジエチレントリアミン、トリエチレンテトラミン、及びポリエチレンイミンから選ばれる少なくとも１種が好ましく、Ｎ−（β−アミノエチル）エタノールアミン、Ｎ−（β−アミノエチル）イソプロパノールアミン、エチレンジアミン、Ｎ-エチルエチレンジアミン、１，２-プロパンジアミン、ジエチレントリアミン、トリエチレンテトラミン、及びポリエチレンイミンから選ばれる少なくとも１種がより好ましく、Ｎ−（β−アミノエチル）エタノールアミン、Ｎ−（β−アミノエチル）イソプロパノールアミン、エチレンジアミン、Ｎ-エチルエチレンジアミン、１，２-プロパンジアミン、及びジエチレントリアミンから選ばれる少なくとも１種が更に好ましい。
【００２８】
成分Ａは、その他の一又は複数の実施形態において、短時間で平滑性を得る観点から、Ｎ−（β−アミノエチル）エタノールアミン、Ｎ−（β−アミノエチル）イソプロパノールアミン、エチレンジアミン、Ｎ-エチルエチレンジアミン、１，２-プロパンジアミン、ジエチレントリアミン、トリエチレンテトラミン、及びポリエチレンイミンから選ばれる少なくとも１種が好ましく、Ｎ−（β−アミノエチル）エタノールアミン、Ｎ−（β−アミノエチル）イソプロパノールアミン、エチレンジアミン、Ｎ-エチルエチレンジアミン、及び１，２-プロパンジアミンから選ばれる少なくとも１種がより好ましく、Ｎ−（β−アミノエチル）エタノールアミン、Ｎ−（β−アミノエチル）イソプロパノールアミン、エチレンジアミン、及びＮ-エチルエチレンジアミンから選ばれる少なくとも１種が更に好ましく、Ｎ−（β−アミノエチル）エタノールアミン及び／またはＮ−（β−アミノエチル）イソプロパノールアミンがより更に好ましい。
【００２９】
成分Ａは、その他の一又は複数の実施形態において、より平滑な基板表面を得る観点から、Ｎ−（β−アミノエチル）エタノールアミン、Ｎ−（β−アミノエチル）イソプロパノールアミン、エチレンジアミン、Ｎ-エチルエチレンジアミン、１，２-プロパンジアミン、ジエチレントリアミン、トリエチレンテトラミン、及びポリエチレンイミンから選ばれる少なくとも１種が好ましく、Ｎ−（β−アミノエチル）イソプロパノールアミン、Ｎ-エチルエチレンジアミン、１，２-プロパンジアミン、及びジエチレントリアミンから選ばれる少なくとも１種がより好ましく、Ｎ−（β−アミノエチル）イソプロパノールアミン、Ｎ-エチルエチレンジアミン、１，２-プロパンジアミン、及びジエチレントリアミンから選ばれる少なくとも１種が更に好ましく、Ｎ−（β−アミノエチル）イソプロパノールアミン及び／又は１，２-プロパンジアミンが更に好ましい。
【００３０】
成分Ａの分子量は、平滑性向上の観点から、５０以上であり、そして、酸化ニッケルの溶解性の観点から、１００,０００以下であって、７０,０００以下が好ましく、１０,０００以下がより好ましく、２,０００以下が更に好ましく、１,０００以下がより更に好ましい。
【００３１】
成分Ａがポリエチレンイミンである場合、成分Ａの重量平均分子量は、平滑性向上の観点から、５０以上が好ましく、そして、酸化ニッケルの溶解性の観点から、７０,０００以下が好ましく、１０,０００以下がより好ましく、２,０００以下が更に好ましい。本開示において重量平均分子量は、液体クロマトグラフィー（株式会社日立製作所製、Ｌ−６０００型高速液体クロマトグラフィー）を使用し、ゲル・パーミエーション・クロマトグラフィー（ＧＰＣ）によって下記条件で測定できる。
＜ＧＰＣ条件＞
試料液：０．５ｇ／１００ｍＬの濃度に調整したもの
検出器：ショーデックスＲＩ  ＳＥ−６１示差屈折率検出器
カラム：東ソー株式会社製のＧ４０００ＰＷＸＬとＧ２５００ＰＷＸＬを直列につないだものを使用
溶離液：０．２Ｍリン酸緩衝液／アセトニトリル＝９０／１０（容量比）
カラム温度：４０℃
流速：１．０ｍＬ／ｍｉｎ
試料液注入量：２０μL
標準ポリマー：分子量が既知の単分散ポリエチレングリコール
【００３２】
本開示に係る組成物の使用時における成分Ａの含有量は、一又は複数の実施形態において、短時間で平滑性を得る観点から、０．０１質量％以上が好ましく、０．０３質量％以上がより好ましく、０．１質量％以上が更に好ましく、そして、同様の観点から、１．０質量％以下が好ましく、０．５質量％以下がより好ましく、０．３質量％以下が更に好ましく、０．２質量％以下がより更に好ましい。さらに、本開示に係る組成物の使用時における成分Ａの含有量は、同様の観点から、０．０１質量％以上１．０質量％以下が好ましく、０．０３質量％以上０．５質量％以下がより好ましく、０．１質量％以上０．３質量％以下が更に好ましく、０．１質量％以上０．２質量％以下がより更に好ましい。
【００３３】
本開示に係る組成物の使用時における成分Ａの含有量は、その他の一又は複数の実施形態において、より平滑な基板表面を得る観点から、０．０１質量％以上が好ましく、０．０３質量％以上がより好ましく、０．０５質量％以上が更に好ましく、そして、同様の観点から、１．０質量％以下が好ましく、０．５質量％以下がより好ましく、０．３質量％以下が更に好ましく、０．１質量％以下がより更に好ましい。さらに、本開示に係る組成物の使用時における成分Ａの含有量は、同様の観点から、０．０１質量％以上１．０質量％以下が好ましく、０．０３質量％以上０．５質量％以下がより好ましく、０．０５質量％以上０．３質量％以下が更に好ましく、０．０５質量％以上０．１質量％以下がより更に好ましい。
【００３４】
本開示において「組成物の使用時における各成分の含有量」とは、一又は複数の実施形態において、工程１に使用される組成物の各成分の含有量をいう。
【００３５】
［成分Ｂ：キレート剤］
本開示に係る組成物は、平滑性向上の観点から、キレート剤（成分Ｂ）を含有してもよい。成分Ｂは、単独あるいは２種以上を混合して用いてもよい。
【００３６】
成分Ｂのキレート剤としては、例えば、グルコン酸、グルコヘプトン酸等のアルドン酸類；エチレンジアミン四酢酸、ジエチレントリアミン五酢酸等のアミノカルボン酸類；クエン酸、リンゴ酸等のヒドロキシカルボン酸類；１−ヒドロキシエチリデン−１，１−ジホスホン酸等のホスホン酸類；チオグリコール酸等のチオカルボン酸類；グリシン等のアミノ酸類；及びこれらの塩、並びにアセチルアセトンからなる群より選ばれる少なくとも１種が挙げられる。塩としては、例えば、アルカリ金属、アルカリ土類金属、アンモニウム等が挙げられる。
【００３７】
成分Ｂは、一又は複数の実施形態において、平滑性向上の観点から、グルコン酸、エチレンジアミン四酢酸、ジエチレントリアミン五酢酸、クエン酸、１−ヒドロキシエチリデン−１，１−ジホスホン酸、チオグリコール酸、グリシン及びこれらの塩、並びにアセチルアセトンからなる群より選ばれる少なくとも１種が好ましく、グルコン酸、エチレンジアミン四酢酸、ジエチレントリアミン五酢酸、１−ヒドロキシエチリデン−１，１−ジホスホン酸、チオグリコール酸、グリシン及びこれらの塩からなる群より選ばれる少なくとも１種がより好ましく、エチレンジアミン四酢酸、ジエチレントリアミン五酢酸、チオグリコール酸、グリシン及びこれらの塩からなる群より選ばれる少なくとも１種が更に好ましい。
【００３８】
成分Ｂは、その他の一又は複数の実施形態において、短時間で平滑性を得る観点から、グルコン酸、エチレンジアミン四酢酸、ジエチレントリアミン五酢酸、クエン酸、１−ヒドロキシエチリデン−１，１−ジホスホン酸、チオグリコール酸、グリシン及びこれらの塩、並びにアセチルアセトンからなる群より選ばれる少なくとも１種が好ましく、グルコン酸、エチレンジアミン四酢酸、ジエチレントリアミン五酢酸、１−ヒドロキシエチリデン−１，１−ジホスホン酸、チオグリコール酸、グリシン及びこれらの塩からなる群より選ばれる少なくとも１種がより好ましく、エチレンジアミン四酢酸、ジエチレントリアミン五酢酸、グリシン及びこれらの塩からなる群より選ばれる少なくとも１種が更に好ましい。
【００３９】
成分Ｂは、その他の一又は複数の実施形態において、より平滑な基板表面を得る観点から、グルコン酸、エチレンジアミン四酢酸、ジエチレントリアミン五酢酸、クエン酸、１−ヒドロキシエチリデン−１，１−ジホスホン酸、チオグリコール酸、グリシン及びこれらの塩、並びにアセチルアセトンからなる群より選ばれる少なくとも１種が好ましく、グルコン酸、エチレンジアミン四酢酸、ジエチレントリアミン五酢酸、クエン酸、チオグリコール酸、グリシン及びこれらの塩からなる群より選ばれる少なくとも１種がより好ましく、エチレンジアミン四酢酸、チオグリコール酸、グリシン及びこれらの塩からなる群より選ばれる少なくとも１種が更に好ましい。
【００４０】
本開示に係る組成物の使用時における成分Ｂの含有量は、平滑性向上の観点から、０．００１質量％以上が好ましく、０．００５質量％以上がより好ましく、０．０１質量％以上が更に好ましく、そして、平滑性向上及び排水処理負荷低減の観点から、０．２質量％以下が好ましく、０．１質量％以下がより好ましく、０．０５質量％以下が更に好ましく、０．０２質量％以下がより更に好ましい。さらに、本開示に係る組成物の使用時における成分Ｂの含有量は、同様の観点から、０．００１質量％以上０．２質量％以下が好ましく、０．００５質量％以上０．１質量％以下がより好ましく、０．０１質量％以上０．０５質量％以下が更に好ましく、０．０１質量％以上０．０２質量％以下がより更に好ましい。
【００４１】
［成分Ｃ：水］
本開示に係る組成物は、水（成分Ｃ）をさらに含有してもよい。成分Ｃの水としては、溶媒としての役割を果たすことができるものであれば特に制限はなく、例えば、超純水、純水、イオン交換水、又は蒸留水等を挙げることができ、超純水、純水、又はイオン交換水が好ましく、超純水がより好ましい。純水及び超純水は、例えば、水道水を活性炭に通し、イオン交換処理し、さらに蒸留したものを、必要に応じて所定の紫外線殺菌灯を照射、又はフィルターに通すことにより得ることができる。
【００４２】
本開示に係る組成物の使用時における成分Ｃの含有量は、平滑性向上及び組成物の安定化の観点から、９０質量％以上が好ましく、９５質量％以上がより好ましく、９９質量％以上が更に好ましく、そして、同様の観点から、９９．９９質量％以下が好ましく、９９．９質量％以下がより好ましく、９９．８質量％以下が更に好ましい。
【００４３】
［成分Ｄ：アルカリ剤］
本開示に係る組成物は、成分Ａ以外のアルカリ剤（成分Ｄ）をさらに含有してもよい。成分Ｄは、単独で用いてもよいし、二種以上を混合して用いてもよい。
【００４４】
成分Ｄのアルカリ剤としては、本開示に係る組成物にアルカリ性を付与できる化合物や本開示に係る組成物のｐＨを前述の範囲内に調整できる化合物が挙げられ、例えば、無機アルカリ剤及び有機アルカリ剤等が挙げられる。成分Ｄの無機アルカリ剤としては、例えば、アンモニア；水酸化カリウム及び水酸化ナトリウム等のアルカリ金属水酸化物；等が挙げられる。成分Ｄの有機アルカリ剤としては、例えば、ヒドロキシアルキルアミン、第四級アンモニウム塩等が挙げられる。ヒドロキシアルキルアミンとしては、例えば、モノエタノールアミン、ジエタノールアミン、トリエタノールアミン、メチルエタノールアミン、メチルジエタノールアミン、モノプロパノールアミン、ジプロパノールアミン、トリプロパノールアミン、メチルプロパノールアミン及びメチルジプロパノールアミン等が挙げられる。第四級アンモニウム塩としては、例えば、テトラメチルアンモニウムハイドロオキサイド、及びコリン等が挙げられる。
【００４５】
成分Ｄとしては、平滑性向上の観点から、アルカリ金属水酸化物、ヒドロキシアルキルアミン及び第四級アンモニウム塩から選ばれる少なくとも１種が好ましく、排水処理負荷低減の観点から、アルカリ金属水酸化物がより好ましく、水酸化カリウム及び水酸化ナトリウムの少なくとも１種が更に好ましい。
【００４６】
本開示に係る組成物の使用時における成分Ｄの含有量は、後述するｐＨに調整できる量が含有されていればよい。
【００４７】
［その他の成分］
本開示に係る組成物は、上記成分Ａ〜Ｄからなるものであってもよいし、本開示の効果を損なわない範囲で、上記成分Ａ〜Ｄ以外のその他の成分をさらに含むものであってもよい。その他の成分としては、アニオンポリマー、ノニオン性界面活性剤、可溶化剤、酸化防止剤、防腐剤、消泡剤、抗菌剤等が挙げられる。本開示に係る組成物の使用時におけるその他の成分の含有量は、０質量％以上２．０質量％以下が好ましく、０質量％以上１．５質量％以下がより好ましく、０質量％以上１．３質量％以下が更に好ましく、０質量％以上１．０質量％以下がより更に好ましい。
【００４８】
アニオンポリマーとしては、例えば、カルボン酸系重合体等が挙げられる。カルボン酸系重合体としては、例えば、アクリル酸重合体、メタクリル酸重合体、マレイン酸重合体、アクリル酸／メタクリル酸の共重合体、アクリル酸／マレイン酸の共重合体、メタクリル酸／アクリル酸メチルエステルの共重合体等のメタクリル酸又はアクリル酸を構成単位として含むカルボン酸系重合体が挙げられる。
【００４９】
ノニオン性界面活性剤としては、例えば、ポリアルキレングリコールアルキルエーテル等が挙げられる。
【００５０】
可溶化剤としては、例えば、ｐ−トルエンスルホン酸、ジメチルベンゼンスルホン酸、２−エチルヘキサン酸、及びこれらの塩から選ばれる少なくとも１種が挙げられる。
【００５１】
本開示に係る組成物は、溶媒として上記水（成分Ｃ）に加えて水系溶媒（例えば、エタノール等のアルコール）をさらに含有してもよいが、本開示に係る組成物に含まれる溶媒は水（成分Ｃ）のみからなることが好ましい。
【００５２】
本開示に係る組成物は、一又は複数の実施形態において、成分Ａ以外のポリマーを実質的に含まないものとすることができる。本開示に係る組成物の使用時における成分Ａ以外のポリマーの含有量は、０．１質量％未満が好ましく、０．００１質量％未満がより好ましく、実質的に０質量％が更に好ましい。
【００５３】
本開示に係る組成物は、一又は複数の実施形態において、アニオン性界面活性剤を実質的に含まないものとすることができる。本開示に係る組成物の使用時におけるアニオン性界面活性剤の含有量は、０．１質量％未満が好ましく、０．００１質量％未満がより好ましく、実質的に０質量％が更に好ましい。
【００５４】
本開示に係る組成物は、一又は複数の実施形態において、ノニオン性界面活性剤を実質的に含まないものであってもよい。すなわち、本開示に係る組成物の使用時におけるノニオン性界面活性剤の含有量は、０．００１質量％未満が好ましく、実質的に０質量％がより好ましい。
【００５５】
本開示に係る組成物は、一又は複数の実施形態において、芳香族スルホン酸基を有する化合物を実質的に含まないものであってもよい。すなわち、本開示に係る組成物の使用時における芳香族スルホン酸基を有する化合物の含有量は、０．００１質量％未満が好ましく、実質的に０質量％未満がより好ましい。
【００５６】
本開示に係る組成物は、一又は複数の実施形態において、研磨材を実質的に含まないものであってもよい。すなわち、本開示に係る組成物の使用時における研磨材の含有量は、０．０５質量％未満が好ましく、実質的に０質量％がより好ましい。
【００５７】
本開示に係る組成物は、一又は複数の実施形態において、水溶液であってもよい。本開示に係る組成物は、一又は複数の実施形態において、磁性層が形成される基板表面を平滑化するための平滑化剤組成物である。
【００５８】
［組成物の製造方法］
本開示に係る組成物は、成分Ａ、並びに必要に応じて成分Ｂ、成分Ｃ、成分Ｄ及びその他の成分を公知の方法で配合することにより製造できる。例えば、本開示に係る組成物は、少なくとも成分Ａを配合してなるものとすることができる。本開示において「配合」とは、成分Ａ並びに必要に応じて成分Ｂ、成分Ｃ、成分Ｄ及びその他の成分を同時又は任意の順に混合することを含む。本開示に係る組成物の製造方法において、各成分の配合量は、上述した本開示に係る組成物の各成分の含有量と同じとすることができる。
【００５９】
［組成物のｐＨ］
本開示に係る組成物の使用時のｐＨは、平滑性向上の観点から、９以上が好ましく、９．５以上がより好ましく、１０以上が更に好ましく、１０．５以上がより更に好ましく、１１．８以上がより更に好ましく、そして、同様の観点から、１４以下が好ましく、１３以下がより好ましく、１２．５以下が更に好ましい。より具体的には、本開示に係る組成物の使用時のｐＨは、９以上１４以下が好ましく、９．５以上１４以下がより好ましく、１０以上１４以下が更に好ましく、１０．５以上１４以下がより更に好ましく、１１．８以上１４以下がより更に好ましく、１１．８以上１３以下がより更に好ましく、１１．８以上１２．５以下がより更に好ましい。本開示に係る組成物のｐＨ調整は、例えば、酸や成分Ａ以外のアルカリ剤（成分Ｄ）を用いて行うことができる。酸としては、例えば、硝酸、硫酸、塩酸等の無機酸；オキシカルボン酸、アミノ酸等の有機酸；等が挙げられる。本開示において「使用時のｐＨ」とは、２５℃における組成物の使用時のｐＨであり、ｐＨメータを用いて測定でき、好ましくはｐＨメータの電極を組成物に浸漬して３分後の数値である。
【００６０】
本開示に係る組成物は、貯蔵及び輸送の観点から、濃縮物として製造され、使用時に希釈されてもよい。組成物の濃縮物は、貯蔵及び輸送の観点から、希釈倍率３倍以上の濃縮物とすることが好ましく、保管安定性の観点から、希釈倍率２００倍以下の濃縮物とすることが好ましい。組成物の濃縮物は、使用時に各成分が上述した含有量となるように水（成分Ｃ）で希釈して使用することができる。さらに組成物の濃縮物は、使用時に各成分を別々に添加して使用することもできる。本開示において組成物の濃縮物の「使用時」とは、組成物の濃縮物が希釈された状態をいう。
【００６１】
本開示に係る組成物の濃縮物のｐＨは、希釈後の平滑性向上の観点から、９以上が好ましく、１０以上がより好ましく、１１以上が更に好ましく、１２以上がより更に好ましく、そして、同様の観点から、１４以下が好ましく、１３．８以下がより好ましく、１３．５以下が更に好ましい。本開示に係る組成物の濃縮物のｐＨは、上述した本開示に係る組成物のｐＨと同様の方法で測定することができる。
【００６２】
［被平滑化基板］
本開示に係る組成物は、一又は複数の実施形態において、研磨直後よりも平滑性が低下した基板の表面平滑化に使用される。本開示に係る組成物は、一又は複数の実施形態において、研磨後に保管及び／又は輸送された基板の表面平滑化に使用される。なお、保管及び／又は輸送に要する期間は一定ではない。本開示に係る組成物は、一又は複数の実施形態において、磁性層が形成される基板の表面平滑化に使用される。本開示に係る組成物は、一又は複数の実施形態において、基板表面が酸化した基板の表面平滑化に好適に使用される。本開示に係る組成物は、一又は複数の実施形態において、研磨後１時間以上経過した基板の表面平滑化に好適に使用される。研磨後の経過時間は、好ましくは１時間以上、より好ましくは２時間以上、更に好ましくは５時間以上、より更に好ましくは１２時間以上、より更に好ましくは２０時間以上、より更に好ましくは１日間以上、より更に好ましくは２日間以上、より更に好ましくは５日間以上である。
基板としては、Ｎｉ−Ｐメッキされたアルミニウム合金基板が挙げられる。本開示において、「研磨直後よりも平滑性が低下したＮｉ−Ｐメッキされたアルミニウム合金基板」は、一又は複数の実施形態において、研磨後に保管及び／輸送されたＮｉ−Ｐメッキされたアルミニウム合金基板のことをいう。
上述したとおり、研磨後の基板は、一又は複数の実施形態において、保管及び／又は輸送中に基板表面の平滑性が低下することがあるが、本開示に係る組成物を用いることで、表面の平滑性が向上した基板を得ることができる。したがって、本開示は、その他の態様において、本開示に係る組成物を用いて基板表面を平滑化する平滑化方法に関する。
【００６３】
本開示において「Ｎｉ−Ｐメッキされたアルミニウム合金基板」とは、アルミニウム合金基材の表面を研削後、無電解Ｎｉ−Ｐメッキ処理したものをいう。Ｎｉ−Ｐメッキされたアルミニウム合金基板の形状は、例えば、ディスク状、プレート状、スラブ状、プリズム状等の平面部を有する形状や、レンズ等の曲面部を有する形状が挙げられ、これらの中でも、ディスク状が適している。ディスク状の基板の場合、その外径は３０〜９７ｍｍ程度であり、その厚さは０．５〜２ｍｍ程度である。
【００６４】
本開示に係る製造方法では、磁性層形成工程の前に、磁性層を形成しようとする基板表面を、本開示に係る組成物を用いて平滑化する。すなわち、本開示に係る製造方法は、下記に示す工程１及び工程２をこの順で含むものである。以下、各工程について詳細に説明する。
【００６５】
［工程１］
本開示の製造方法における工程１は、一又は複数の実施形態において、本開示に係る組成物を、Ｎｉ−Ｐメッキされたアルミニウム合金基板に接触させる工程である。工程１は、一又は複数の実施形態において、研磨直後よりも平滑性が低下したＮｉ−Ｐメッキされたアルミニウム合金基板（以下、単に「被平滑化基板」ともいう）の基板表面を、本開示に係る組成物を用いて平滑化する工程（平滑化工程）である。
本開示に係る組成物を被平滑化基板に接触させる方法としては、例えば、被平滑化基板を本開示に係る組成物に浸漬する方法（浸漬方法）、被平滑化基板を本開示に係る組成物でスクラブする方法（スクラブ方法）等が挙げられる。浸漬方法及び／又はスクラブ方法としては、通常の洗浄工程で用いられる浸漬洗浄及び／又はスクラブ洗浄と同じようにすることができる。浸漬方法及びスクラブ方法について以下に具体的に説明する。
【００６６】
（浸漬方法）
被平滑化基板の組成物への浸漬条件としては、特に制限はない。例えば、組成物の温度は、作業性及び操業性の観点から、２０〜１００℃が好ましい。例えば、浸漬時間は、平滑性向上の観点から、５秒以上が好ましく、１０秒以上がより好ましく、１００秒以上が更に好ましく、そして、基板の生産効率向上の観点から、３０分以下が好ましく、１０分以下がより好ましく、５分以下が更に好ましい。平滑性向上及び平滑化促進の観点から、組成物には超音波振動が付与されていると好ましい。超音波の周波数としては、例えば、２０〜２０００ｋＨｚが好ましく、４０〜２０００ｋＨｚがより好ましく、１００〜１５００ｋＨｚが更に好ましい。
【００６７】
（スクラブ方法）
スクラブ方法としては、平滑性向上の観点から、超音波振動が与えられている組成物を射出して被平滑化基板の表面に接触させること、又は、組成物を被平滑化基板の表面上に射出により供給し、組成物が供給された当該表面をブラシでこすることが好ましい。
さらに、スクラブ方法は、同様の観点から、超音波振動が与えられている組成物を射出により被平滑化基板の表面に供給し、かつ、組成物が供給された当該表面をブラシでこすることが好ましい。
組成物を被平滑化基板の表面上に供給する手段としては、例えば、スプレーノズル等の手段を用いることができる。ブラシとしては、例えば、通常の洗浄工程で使用される洗浄用ブラシを用いることができ、具体的には、ナイロンブラシやＰＶＡ（ポリビニルアルコール）スポンジブラシ等を使用することができる。超音波の周波数としては、例えば、上述の浸漬方法で好ましく採用される値と同様とすることができる。
【００６８】
工程１における平滑化には、上述した浸漬及び／又はスクラブする方法に加えて、揺動洗浄、スピンナー等の回転を利用した洗浄、パドル洗浄等の公知の洗浄と同じ方法を採用することもできる。工程１における平滑化には、一又は複数の実施形態において、洗浄テープを使用しない。
【００６９】
工程１では、被平滑化基板を一枚ずつ平滑化してもよいし、複数枚の平滑化すべき被平滑化基板を一度にまとめて平滑化してもよい。平滑化の際に用いる槽の数は１つでも複数でもよい。
【００７０】
工程１は、高品質のプラッタを得る観点から、一又は複数の実施形態において、本開示に係る組成物を被平滑化基板に接触させ、水等の水系溶媒を用いてすすぐ工程であることが好ましく、本開示に係る組成物を被平滑化基板に接触させ、水等の水系溶媒を用いてすすぎ、乾燥させる工程であることがより好ましい。
【００７１】
［工程２］
工程２は、工程１で得られた基板上に磁性層を形成する工程（磁性層形成工程）である。
工程２において、磁性層の形成は、例えば、スパッタ等の方法により、磁気記録領域を有し金属薄膜を含む磁性層をハードディスク用基板上に形成することにより行うことができる。ただし、磁性層形成工程はこれに限定されない。前記金属薄膜を構成する金属材料としては、例えば、クロム、タンタル、白金等とコバルトとの合金、鉄と白金等との合金等が挙げられる。磁性層は、ハードディスク用基板の両主面側に形成されてもよいし、一方の主面側にのみ形成されてもよい。
【００７２】
本開示の製造方法は、本開示の効果発現の観点から、工程２の直前に工程１を行うことが好ましい。また、本開示の製造方法は、本開示の効果発現の観点から、工程１と工程２とをこの順に連続して行うことが好ましい。そして、本開示の製造方法において、工程１を終了してから工程２を開始するまでの時間は、本開示の効果発現の観点から、１２時間以下が好ましく、３時間以下がより好ましく、１時間以下が更に好ましい。
【００７３】
［ハードディスク記録装置］
本開示の製造方法で製造したアルミニウム製プラッタをハードディスク記録装置の記録媒体として使用することで、高記録密度のハードディスク記録装置を提供できる。記録方式としては、水平磁気記録方式、垂直磁気記録方式、シングル磁気記録方式を用いることができる。
【００７４】
本開示は、さらに以下の一又は複数の実施形態に関する。
＜１＞  下記工程１及び２を含む、アルミニウム製プラッタの製造方法。
工程１：下記式（Ｉ）で表される構造を少なくとも１つ有する化合物であって、分子量が５０以上１００,０００以下の化合物（成分Ａ）を含有する組成物を、Ｎｉ−Ｐメッキされたアルミニウム合金基板の基板表面に接触させる工程。
工程２：工程１で得られた基板上に磁性層を形成する工程。
【化５】
2019130516.tif 000007
式（Ｉ）中、Ｒ1は、エチレン基、プロピレン基、及びイソプロピレン基から選ばれる少なくとも１種であり、*は、結合手を示す。
【００７５】
＜２＞  前記工程１が、前記成分Ａを含有する組成物を基板に接触させ、水系溶媒ですすぎ、乾燥させる工程である、＜２＞に記載のアルミニウム製プラッタの製造方法。
＜３＞  前記成分Ａを含有する組成物が水溶液である、＜１＞又は＜２＞に記載のアルミニウム製プラッタの製造方法。
＜４＞  前記Ｎｉ−Ｐメッキされたアルミニウム合金基板が、研磨直後よりも平滑性が低下したＮｉ−Ｐメッキされたアルミニウム合金基板である、＜１＞から＜３＞のいずれかに記載のアルミニウム製プラッタの製造方法。
＜５＞  前記成分Ａを含有する組成物が、磁性層が形成される基板表面を平滑化するための平滑化剤組成物である、＜１＞から＜４＞のいずれかに記載のアルミニウム製プラッタの製造方法。
＜６＞  成分Ａは、分子内の窒素原子数が２個以上である、＜１＞から＜５＞のいずれかに記載のアルミニウム製プラッタの製造方法。
＜７＞  成分Ａは、分子内の窒素原子数が１３００個以下が好ましく、１０００個以下がより好ましく、１００個以下が更に好ましく、１０個以下がより更に好ましく、４個以下がより更に好ましい、＜１＞から＜６＞のいずれかに記載のアルミニウム製プラッタの製造方法。
＜８＞  成分Ａは、分子内のアミノ基数が１個以上であることが好ましく、２個以上がより好ましい、＜１＞から＜７＞のいずれかに記載のアルミニウム製プラッタの製造方法。
＜９＞  成分Ａは、分子内のアミノ基数が５００個以下が好ましく、３０個以下がより好ましく、１０個以下が更に好ましい、＜１＞から＜８＞のいずれかに記載のアルミニウム製プラッタの製造方法。
＜１０＞  成分Ａは、式（ＩＩ）で表される化合物及びポリエチレンイミンから選ばれる少なくとも１種である、＜１＞から＜９＞のいずれかに記載のアルミニウム製プラッタの製造方法。
【化６】
2019130516.tif 000008
式（ＩＩ）中、Ｒ1は、エチレン基、プロピレン基、及びイソプロピレン基から選ばれる少なくとも１種であり、Ｒ2及びＲ3は、それぞれ独立に、水素原子、メチル基、エチル基、ヒドロキシメチル基、ヒドロキシエチル基、ヒドロキシプロピル基、アミノエチル基、アミノプロピル基、及び−（ＣＨ2）2ＮＨ（ＣＨ2）2ＮＨ2基から選ばれる少なくとも１種である。
＜１１＞  成分Ａの分子量は、５０以上１００,０００以下であって、７０,０００以下が好ましく、１０,０００以下がより好ましく、２,０００以下が更に好ましく、１,０００以下がより更に好ましい、＜１＞から＜１０＞のいずれかに記載のアルミニウム製プラッタの製造方法。
＜１２＞  成分Ａがポリエチレンイミンである場合、成分Ａの重量平均分子量は、５０以上が好ましい、＜１＞から＜１１＞のいずれかに記載のアルミニウム製プラッタの製造方法。
＜１３＞  成分Ａがポリエチレンイミンである場合、成分Ａの重量平均分子量は、７０,０００以下が好ましく、１０,０００以下がより好ましく、２,０００以下が更に好ましい、＜１＞から＜１２＞のいずれかに記載のアルミニウム製プラッタの製造方法。
＜１４＞  前記成分Ａを含有する組成物の使用時における成分Ａの含有量は、０．０１質量％以上が好ましく、０．０３質量％以上がより好ましく、０．１質量％以上が更に好ましい、＜１＞から＜１３＞のいずれかに記載のアルミニウム製プラッタの製造方法。
＜１５＞  前記成分Ａを含有する組成物の使用時における成分Ａの含有量は、１．０質量％以下が好ましく、０．５質量％以下がより好ましく、０．３質量％以下が更に好ましく、０．２質量％以下がより更に好ましい、＜１＞から＜１４＞のいずれかに記載のアルミニウム製プラッタの製造方法。
＜１６＞  前記成分Ａを含有する組成物の使用時における成分Ａの含有量は、０．０１質量％以上１．０質量％以下が好ましく、０．０３質量％以上０．５質量％以下がより好ましく、０．１質量％以上０．３質量％以下が更に好ましく、０．１質量％以上０．２質量％以下がより更に好ましい、＜１＞から＜１５＞のいずれかに記載のアルミニウム製プラッタの製造方法。
＜１７＞  前記成分Ａを含有する組成物の使用時における成分Ａの含有量は、０．０１質量％以上が好ましく、０．０３質量％以上がより好ましく、０．０５質量％以上が更に好ましい、＜１＞から＜１６＞のいずれかに記載のアルミニウム製プラッタの製造方法。
＜１８＞  前記成分Ａを含有する組成物の使用時における成分Ａの含有量は、１．０質量％以下が好ましく、０．５質量％以下がより好ましく、０．３質量％以下が更に好ましく、０．１質量％以下がより更に好ましい、＜１＞から＜１７＞のいずれかに記載のアルミニウム製プラッタの製造方法。
＜１９＞  前記成分Ａを含有する組成物の使用時における成分Ａの含有量は、０．０１質量％以上１．０質量％以下が好ましく、０．０３質量％以上０．５質量％以下がより好ましく、０．０５質量％以上０．３質量％以下が更に好ましく、０．０５質量％以上０．１質量％以下がより更に好ましい、＜１＞から＜１８＞のいずれかに記載のアルミニウム製プラッタの製造方法。
＜２０＞  前記成分Ａを含有する組成物が、さらに、キレート剤（成分Ｂ）を含有する、＜１＞から＜１９＞のいずれかに記載のアルミニウム製プラッタの製造方法。
＜２１＞  前記成分Ａを含有する組成物の使用時における成分Ｂの含有量は、０．００１質量％以上が好ましく、０．００５質量％以上がより好ましく、０．０１質量％以上が更に好ましい、＜２０＞に記載のアルミニウム製プラッタの製造方法。
＜２２＞  前記成分Ａを含有する組成物の使用時における成分Ｂの含有量は、０．２質量％以下が好ましく、０．１質量％以下がより好ましく、０．０５質量％以下が更に好ましく、０．０２質量％以下がより更に好ましい、＜２０＞又は＜２１＞に記載のアルミニウム製プラッタの製造方法。
＜２３＞  前記成分Ａを含有する組成物の使用時における成分Ｂの含有量は、０．００１質量％以上０．２質量％以下が好ましく、０．００５質量％以上０．１質量％以下がより好ましく、０．０１質量％以上０．０５質量％以下が更に好ましく、０．０１質量％以上０．０２質量％以下がより更に好ましい、＜２０＞から＜２２＞のいずれかに記載のアルミニウム製プラッタの製造方法。
＜２４＞  前記成分Ａを含有する組成物は、水（成分Ｃ）をさらに含有する、＜１＞から＜２３＞のいずれかに記載のアルミニウム製プラッタの製造方法。
＜２５＞  前記成分Ａを含有する組成物の使用時における成分Ｃの含有量は、９０質量％以上が好ましく、９５質量％以上がより好ましく、９９質量％以上が更に好ましい、＜２４＞に記載のアルミニウム製プラッタの製造方法。
＜２６＞  前記成分Ａを含有する組成物の使用時における成分Ｃの含有量は、９９．９９質量％以下が好ましく、９９．９質量％以下がより好ましく、９９．８質量％以下が更に好ましい、＜２４＞又は＜２５＞に記載のアルミニウム製プラッタの製造方法。
＜２７＞  前記成分Ａを含有する組成物は、成分Ａ以外のアルカリ剤（成分Ｄ）をさらに含有する、＜１＞から＜２６＞のいずれかに記載のアルミニウム製プラッタの製造方法。
＜２８＞  前記成分Ａを含有する組成物の使用時のｐＨは、９以上が好ましく、９．５以上がより好ましく、１０以上が更に好ましく、１０．５以上がより更に好ましく、１１．８以上がより更に好ましい、＜１＞から＜２７＞のいずれかに記載のアルミニウム製プラッタの製造方法。
＜２９＞  前記成分Ａを含有する組成物の使用時のｐＨは、１４以下が好ましく、１３以下がより好ましく、１２．５以下が更に好ましい、＜１＞から＜２８＞のいずれかに記載のアルミニウム製プラッタの製造方法。
＜３０＞  前記成分Ａを含有する組成物のｐＨが、９以上１４以下が好ましく、９．５以上１４以下がより好ましく、１０以上１４以下が更に好ましく、１０.５以上１４以下がより更に好ましく、１１．８以上１４以下がより更に好ましく、１１．８以上１３以下がより更に好ましく、１１．８以上１２．５以下がより更に好ましい、＜１＞から＜２９＞のいずれかに記載のアルミニウム製プラッタの製造方法。
＜３１＞  前記成分Ａを含有する組成物が、芳香族スルホン酸基を有する化合物、アニオン性界面活性剤、ノニオン性界面活性剤、及び研磨材から選ばれる少なくとも１種を実質的に含まない、＜１＞から＜３０＞のいずれかに記載のアルミニウム製プラッタの製造方法。
＜３２＞  前記成分Ａを含有する組成物が、キレート剤（成分Ｂ）、水（成分Ｃ）、及び成分Ａ以外のアルカリ剤（成分Ｄ）を更に含み、
前記組成物が、成分Ａ、成分Ｂ、成分Ｃ及び成分Ｄからなる、＜１＞から＜３１＞のいずれかに記載のアルミニウム製プラッタの製造方法。
＜３３＞  工程１における基板が、基板表面が酸化した基板である、＜１＞から＜３２＞のいずれかに記載のアルミニウム製プラッタの製造方法。
＜３４＞  工程１における基板が、研磨後１時間以上経過した基板である、＜１＞から＜２９＞のいずれかに記載のアルミニウム製プラッタの製造方法。
＜３５＞  工程２の直前に工程１を行う、＜１＞から＜３４＞のいずれかに記載のアルミニウム製プラッタの製造方法。
＜３６＞  工程１と工程２とをこの順に連続して行う、＜１＞から＜３５＞のいずれかに記載のアルミニウム製プラッタの製造方法。
＜３７＞  工程１を終了してから工程２を開始するまでの時間は、１２時間以下が好ましく、３時間以下がより好ましく、１時間以下が更に好ましい、＜１＞から＜３６＞のいずれかに記載のアルミニウム製プラッタの製造方法。
＜３８＞  磁性層が形成される基板表面を平滑化するための平滑化剤組成物であって、
下記式（Ｉ）で表される構造を少なくとも１つ有する化合物であって、分子量が５０以上１００,０００以下の化合物（成分Ａ）を含有する、平滑化剤組成物。
【化７】
2019130516.tif 000009
式（Ｉ）中、Ｒ1は、エチレン基、プロピレン基、及びイソプロピレン基から選ばれる少なくとも１種であり、*は、結合手を示す。
＜３９＞  ＜３８＞に記載の平滑化剤組成物を用いて基板表面を平滑化する平滑化方法。
【実施例】
【００７６】
以下に、実施例により本開示を具体的に説明するが、本開示はこれらの実施例によって何ら限定されるものではない。【００７７】
１．組成物の調製（実施例１〜２４及び比較例１〜１０）
表１〜３に記載の各成分を表１〜３に記載の割合（ｍｇ／ｋｇ、有効分）で配合し混合することにより、実施例１〜２４及び比較例１〜１０の組成物４ｋｇを調製した。ｐＨは、２５℃における組成物のｐＨであり、ｐＨメータ（東亜電波工業株式会社、ＨＭ−３０Ｇ）の電極を組成物に浸漬して３分後の数値を測定した。【００７８】
組成物の成分には下記のものを使用した。
＜成分Ａ＞
Ｎ−（β−アミノエチル）エタノールアミン（日本乳化剤株式会社製、アミノアルコール  ＥＡ）
Ｎ−（β−アミノエチル）イソプロパノールアミン（日本乳化剤株式会社製、アミノアルコール  ＰＡ）
エチレンジアミン（和光純薬工業株式会社製、特級）
Ｎ-エチルエチレンジアミン（東京化成工業株式会社製）
１，２-プロパンジアミン（和光純薬工業株式会社製、一級）
１，３-プロパンジアミン（和光純薬工業株式会社製、一級）
Ｎ,Ｎ-ビス（アミノプロピル）メチルアミン（和光純薬工業株式会社製、特級）
ジエチレントリアミン（東京化成工業株式会社製）
トリエチレンテトラミン（メルク株式会社製）
ポリエチレンイミン（和光純薬工業株式会社製、平均分子量 約６００）
ポリエチレンイミン（和光純薬工業株式会社製、平均分子量 約１８００）
ポリエチレンイミン（和光純薬工業株式会社製、平均分子量 約１００００）
３０％ポリエチレンイミンＰ-７０溶液（和光純薬工業株式会社製、平均分子量 約７００００）)
＜非成分Ａ＞
２-アミノエタノール（株式会社日本触媒製、モノエタノールアミン）
１−アミノ−２−プロパノール（三井化学ファイン株式会社製、モノイソプロパノールアミン）
ジエタノールアミン（和光純薬工業株式会社製、ジエタノールアミン（ＤＥＡ））
トリエタノールアミン（キシダ化学株式会社製、２，２’，２”−ニトリロトリエタノール）
イミダゾール（和光純薬工業株式会社製、特級）
ο-フェニレンジアミン（和光純薬工業株式会社製、一級）
１，４−ブタンジアミン（和光純薬工業株式会社製、一級）
ピペラジン（和光純薬工業株式会社製、特級）
グアニジン（和光純薬工業株式会社製、グアニジン塩酸塩、特級）
＜成分Ｂ＞
１-ヒドロキシエタン−１，１−ジホスホン酸（イタルマッチジャパン株式会社製、デイクエスト  ２０１０、固形分６０質量％）
クエン酸（和光純薬工業株式会社製、特級）
グリシン（和光純薬工業株式会社製、特級）
エチレンジアミン四酢酸（東京化成工業株式会社製、エチレンジアミン四酢酸四ナトリウム二水和物）
ジエチレントリアミン五酢酸（和光純薬工業株式会社製、ジエチレントリアミン-Ｎ，Ｎ，Ｎ’，Ｎ’’，Ｎ’’−五酢酸）
アセチルアセトン（和光純薬工業株式会社製、特級）
チオグリコール酸（東京化成工業株式会社製）
グルコン酸（和光純薬工業株式会社製、グルコン酸ナトリウム、特級）
＜その他＞
水酸化カリウム（関東化学株式会社製、鹿特級、固形分４８質量％）
栗田工業株式会社製の連続純水製造装置（ピュアコンティ ＰＣ-２０００ＶＲＬ型）とサブシステム（マクエース ＫＣ-０５Ｈ型）を用いて製造した超純水【００７９】
２．評価方法
[平滑化試験方法]
被平滑化基板として、Ｎｉ−Ｐメッキされたアルミニウム合金基板（外径：９５ｍｍφ、内径：２０ｍｍφ、厚さ：１．２５ｍｍ、表面粗さＲａ：１．２０Å）を、２５℃で７２時間静置させたものを用意した。平滑化試験前の基板の表面粗さＲａは１．４０Åであった。そして、各組成物を用いて前記被平滑化基板の平滑化を行い、各組成物の平滑性を評価した。平滑化は以下のようにして行った。【００８０】
（平滑化工程）
被平滑化基板３枚を、処理装置を用いて以下の条件で平滑化した。浸漬槽は１セット、すすぎ槽は２セット用意した。
（１）浸漬−１：調製した実施例１〜２４及び比較例１〜１０の各組成物を浸漬槽（ａ）に入れ、浸漬槽（ａ）内の液温が２５℃になるように設定した。そして、浸漬槽（ａ）内の組成物に被平滑化基板を浸漬し、超音波（２００ｋＨｚ）を照射した。浸漬時間は２分間又は１０分間とした。
（２）すすぎ−１：超純水をすすぎ槽（ｂ）に入れ、すすぎ槽（ｂ）内の液温が２５℃になるように設定した。そして、浸漬槽（ａ）内の被平滑化基板をすすぎ槽（ｂ）に移してすすぎ槽（ｂ）内の超純水に浸漬し、超音波（６００ｋＨｚ）を照射しながら２分間すすいだ。
（３）すすぎ−２：超純水をすすぎ槽（ｃ）に入れ、すすぎ槽（ｃ）内の液温が２５℃になるように設定した。そして、すすぎ槽（ｂ）内の被平滑化基板をすすぎ槽（ｃ）に移してすすぎ槽（ｃ）内の超純水に浸漬し、超音波（９００ｋＨｚ）を照射しながら２分間すすいだ。
（４）乾燥：被平滑化基板をスピンドライヤーに移し、回転数７００ｒｐｍで１分間乾燥し、完全に基板表面を乾燥させた。【００８１】
＜平滑性向上率の評価方法＞
上記の条件で処理した評価用基板の表面粗さＲａをＡＦＭ（Ｂｒｕｋｅｒ社製、Ｄｉｍｅｎｓｉｏｎ Ｉｃｏｎ）により測定した。平滑化前の表面粗さＲａに対して各平滑化後の表面粗さＲａを比較し、以下式により平滑性向上率を算出した。数値が大きいほど、平滑性が向上したと判断できる。
平滑性向上率（％）＝（［平滑化前基板のＲａ］−［平滑化後基板のＲａ］）÷［平滑化前基板のＲａ］×１００【００８２】
＜ＮｉＯ溶解性＞
表１〜３の各組成物２０．０ｇを５０ｍＬポリプロピレンボトルに入れ、酸化ニッケル(ＩＩ)粒子［和光純薬工業株式会社製、酸化ニッケル（ＩＩ）、９９．９％］を０．１ｇ添加し、回転子［フッ素樹脂（ＰＴＦＥ）、φ５ｍｍ×１５ｍｍ］を用い、回転数５００ｒｐｍで１０分間撹拌後、フィルター（東洋濾紙株式会社製、ＤＩＳＭＩＣ−２５ＨＰ０２０ＡＮ、孔径０．２０μｍ）で濾過し、試験液を採取した。試験液をニッケルイオン濃度が２ｍｇ/ｋｇ以下になるよう超純水で希釈し、ＩＣＰ発光分析装置（パーキンエルマー社製、Ｏｐｔｉｍａ５３００）を用いてニッケルの発光強度を測定し、試験液中のＮｉ濃度を定量した。そして、下記計算式にてＮｉＯ溶解量を算出した。数値が高い程、平滑性が向上したと判断できる。
ＮｉＯ溶解量（ｍｇ／ｋｇ）＝Ａ×Ｂ×Ｃ÷Ｄ
Ａ：ＩＣＰ発光分析装置にて定量したＮｉ濃度（ｍｇ/ｋｇ）
Ｂ：試験液の超純水による希釈倍率
Ｃ：ＮｉＯの分子量（７４．６９ｇ／ｍｏｌ）
Ｄ：Ｎｉの原子量（５８．６９３４）【００８３】
【表１】
2019130516.tif 000010
【００８４】
【表２】
2019130516.tif 000011
【００８５】
【表３】
2019130516.tif 000012
【００８６】
表１及び２に示すとおり、実施例１〜２４の組成物を用いることで、比較例１〜１０に比べて基板表面の平滑性が向上していた。【００８７】
さらに、実施例４の組成物を用いて下記被平滑化基板の平滑化試験を行った。平滑化試験及び評価の方法は、下記被平滑化基板を用いたこと、及び組成物への浸漬時間を２分としたこと以外は、上述した平滑化試験及び評価と同様である。
被平滑化基板としては、Ｎｉ−Ｐメッキされたアルミニウム合金基板（外径：９５ｍｍφ、内径：２０ｍｍφ、厚さ：１．２５ｍｍ、表面粗さＲａ：１．２０Å）を、２５℃で２４時間静置させた基板を用いた。２４時間静置させた基板の表面粗さＲａ（平滑化試験前）は１．３０Åであった。該基板を実施例４の組成物を用いて平滑化した。平滑化された基板の表面粗さＲａ（平滑化試験後）は１．２０Åであった。平滑性向上率は７．６９％と算出され、基板表面の平滑性が向上していた。
【国際調査報告】
2019130516.tif 000017
2019130516.tif 000018
2019130516.tif 000019